(57)【要約】      （修正有）【課題】低コストで且つ屈曲性や加工性に優れた静電容量式タッチパネルの提供。【解決手段】表面カバー材料として、平均粒子径が５〜５００&#13210;である金属酸化物微粒子を含有した高誘電率を有する樹脂シートを使用したことを特徴とする静電容量式タッチパネル。【選択図】なし【特許請求の範囲】
【請求項１】
静電容量式タッチパネルであって、その表面カバー材料として平均粒子径が１〜
５００&#13210;である金属酸化物微粒子を含有した高誘電率を有する樹脂シートを使用し
たことを特徴とする静電容量式タッチパネル。
【請求項２】
前記樹脂シートは、誘電率が５〜１０を有する請求項１記載の静電容量式タッチ
パネル。
【請求項３】
前記樹脂シートは、前記金属酸化物微粒子を５〜２０重量％含有する請求項１記
載の静電容量式タッチパネル。
【請求項４】
前記金属酸化物微粒子は、酸化ジルコニウム、チタン酸バリウム、チタン酸スト
ロンチウム、酸化チタン、酸化タンタル、または酸化ハフニュームの粒子である請
求項１記載の静電容量式タッチパネル。  
【請求項５】
前記樹脂シートは、ポリカーボネート、ポリメチルメタアクリレート、ポリシクロ
オレフィン、またはＵＶ硬化樹脂から形成されたシート或いはこれらシートの積層体
である請求項１記載の静電容量式タッチパネル。
【請求項６】
前記樹脂シートは、少なくとも片面の表面硬度が４Ｈ〜９Ｈである請求項１記載の
静電容量式タッチパネル。
【請求項７】
前記樹脂シートは、０．５〜２ｍｍの厚さを有する請求項１記載の静電容量式タッ
チパネル。
【請求項８】
前記樹脂シートは、光透過率（波長５５０&#13210;）が８５〜９５％である請求項１記
載の静電容量式タッチパネル。
【発明の詳細な説明】
【技術分野】
【０００１】
本発明は、静電容量式タッチパネルに関する。さらに詳しくは、指タッチする
表面におけるカバー材料が、樹脂シートで形成されたものである静電容量式タッチ
パネルに関する。
【背景技術】
【０００２】
タッチパネルは、指入力が可能であって、その利便性の良さからその市場が
急激に拡大しつつある。特に携帯情報電話、ゲーム機、カーナビゲーション、
券売機、音楽プレイヤーなど多くの電機電子機器の分野においてタッチパネルが
利用されている。このタッチパネルは、抵抗膜式、静電容量式および光学式な
どの種々の方式が提案されているが、これら方式のうち、抵抗膜式および静電
容量式が主流を占めている。
殊に、静電容量式タッチパネルは、マルチ入力が容易に可能でありまたソフト
なタッチ感で入力できることから、携帯情報電話を中心に急激に市場が拡がり
つつある。
【０００３】
静電容量式タッチパネルは指タッチする表面のカバー材料として、専ら化学
強化ガラス板が使用されている。その最大の理由は、ガラス材料は誘電率が
６〜８と高い値を有し、感度に優れているためである。またガラス材料は、
硬度が硬く、キズが付きにくく透明性が優れていることも利点になっている。
しかしながら、静電容量式タッチパネルのカバー材料に使用されている化学
強化ガラスは極めて高価であり、タッチパネルの材料費の可成り割合を占めて
いる。
一方透明な樹脂シートを表面のカバー材料として使用することができれば
材料コストを大幅に低減できるばかりでなく、屈曲性や加工性に優れたタッチ
パネルが提供できることが期待できる。しかし、現在市販されている透明樹脂
シートは、その殆どのものは誘電率が２〜４と低く、静電容量式タッチパネルの
表面カバー材料としては、そのまま実用に供することはできない。
【発明の開示】
【発明が解決しようとする課題】
【０００４】
そこで、本発明者は、カバーガラス材料の代替材料として樹脂シートの使用に
ついて研究を進めた。そのため樹脂シートの誘電率を高めるための手段について
種々研究を進めた。
その結果、或る種の金属酸化物粒子であって、その粒子径がナノレベルの微粒
子は、樹脂中に配合しても分散性に優れ、しかも比較的多量に配合しても樹脂の
透明性を維持できるばかりでなく、誘電率を実用レベルまでに向上させることが
できることが判明した。
【課題を解決するための手段】
【０００５】
本発明は、かかる究明事実に基づいて到達されたもので本発明によれば下記静
電容量式タッチパネルが提供される。
（１）静電容量式タッチパネルであって、その表面カバー材料として平均粒子径が
１〜５００&#13210;である金属酸化物微粒子を含有した高誘電率を有する樹脂シートを
使用したことを特徴とする静電容量式タッチパネル。
（２）前記樹脂シートは、誘電率が５〜１０を有する前記（１）記載の静電容量式
タッチパネル。
（３）前記樹脂シートは、前記金属酸化物微粒子を５〜２０重量％を含有する
前記（１）記載の静電容量式タッチパネル。
（４）前記金属酸化物微粒子は、酸化ジルコニウム、チタン酸バリウム、チタン酸ストロンチウム、酸化タンタルまたは酸化ハフニュームの粒子である前記（１）記
載の静電容量式タッチパネル。
【０００６】
（５）前記樹脂シートは、ポリカーボネート、ポリメチルメタアクリレート、ポリ
シクロオレフィン、またはＵＶ硬化樹脂から形成されたシート或いはこれらシート
の積層体である前記（１）記載の静電容量式タッチパネル。
（６）前記樹脂シートは、少なくとも片面の表面硬度が４Ｈ〜９Ｈである前記（１）
記載の静電容量式タッチパネル。
（７）前記樹脂シートは０．５〜２ｍｍの厚さを有する前記（１）記載の静電容量
式タッチパネル。
（８）前記樹脂シートは、光透過率（波長５５０&#13210;）が８５〜９５％である前
記（１）記載の静電容量式タッチパネル。
【発明の効果】
【０００７】
本発明の静電容量式タッチパネルは、その表面カバー材料として高誘電率を有す
る樹脂シートが装着されているので、タッチパネルのコストを大幅に低減できるば
かりでなく、屈曲性を有するタッチパネルにも適用可能であり、さらにタッチパネ
ルの加工性が向上するという利点を有する。
【発明を実施するための形態】
【０００８】
一般に光学用で透明性のある樹脂シートは、誘電率が低く通常その値は２から４
であり、静電容量式タッチパネルの表面カバー材料としては利用できない。この表    
面カバー材料として実用的に利用できるためには誘電率が５〜８、好適には６〜８
であることが望まれる。
本発明のタッチパネルの表面カバー材料として使用される樹脂シートは、誘電
率を高めるために、平均粒子径が１〜５００&#13210;、好ましくは２〜１００&#13210;である
金属酸化物微粒子が樹脂中に分散配合されている。
樹脂シート中に配合される金属酸化物微粒子は、樹脂に対して、非凝集性であっ
て分散性が良好なものが望ましく、酸化ジルコニウム（ＺｒＯ２）、チタン酸バ
リウム（ＢａＴｉＯ３）、酸化チタン（ＴｉＯ２）、チタン酸ストロンチウム（Ｓｒ
ＴｉＯ３）、チタン酸バリウム・ストロンチウム（Ｂａ×Ｓｒ１−×ＴｉＯ３）、酸化
ハフニューム、酸化タンタルなどが挙げられる。
これらのうち、酸化ジルコニウム（ＺｒＯ２）、チタン酸バリウム（ＢａＴｉＯ３）、
チタン酸ストロンチウム（ＳｒＴｉＯ３）は、誘電率を高める効果に優れかつ樹脂
との分散性も良好であるために優れている。
【０００９】
これら金属酸化物微粒子は、粒子サイズがナノレベルであり樹脂に分散させた
場合、透明性の低下は少ない。金属酸化物微粒子は、分散させる量が多くなるに
従って、誘電率を高くすることができるが、その分散量は、樹脂に対して重量で
５〜２０重量％、好ましくは１０〜１５重量％の範囲が好ましい。投入する酸化物
の種類に応じて好ましい量は変化する。あまりに多量配合すると樹脂シートの透明
性を低下することになるので、樹脂シートの光透過率（波長５５０&#13210;）は、８５〜９５％好ましくは８８〜９４％の範囲であるのが有利である。
カバー材料としての樹脂シートを形成する樹脂としては、透明性、加工性、剛
性に優れ、しかも金属酸化物微粒子の分散性が良好なものが適している。そのため
樹脂としては、ポリカーボネート、ポリメチルメタアクリレート、ポリシクロオレ
フィンまたはＵＶ硬化樹脂が挙げられる。これら樹脂は単独で使用することもで
きるが、表面硬度の改善、屈折率や反射率の向上のために、複数の樹脂シートを
積層してもよく、さらに他の樹脂シートやフィルムを表面に積層させてもよい。
樹脂シートは０．５〜２ｍｍ、好ましくは０．８〜１．５ｍｍの厚さを有する
ものが適当である。本発明の樹脂シートは、タッチパネルの表面カバー材料として
使用されるため、その表面硬度は４Ｈ〜９Ｈであるのが有利である。